【手続補正書】
【提出日】平成28年9月20日(2016.9.20)
【手続補正１】
【補正対象書類名】明細書
【補正対象項目名】００８０
【補正方法】変更
【補正の内容】
【００８０】
本発明は、本明細書に例示した好ましい実施形態に関する特定の参照を用いて説明されてきたが、それらの変更及び修正は、実行することができ、本明細書の以下に記載される特許請求の範囲によって定義される本発明の範囲内にあることが当該技術分野において当業者に理解されるだろう。
以下に、本願発明に関連する発明の実施形態について列挙する。
［実施形態１］
表面に対するコーティングであって、
主成分としてのポリウレタンと、
ポリウレタンに比べて、
より高い被コーティング面に対する剥離強度と、
より高い硬化時の破断点伸び率と、
より低いガラス転移温度と、
を有する少なくとも１つの他のポリマーＰ２と、
のポリマーブレンドを含み、
前記ポリマーブレンドは、テクスチャ化された表面を有する可剥性及び柔軟性のある層を形成するように硬化された、コーティング。
［実施形態２］
前記ポリマーブレンドが、３０μｍより大きな粒子状添加物を含まない、実施形態１に記載のコーティング。
［実施形態３］
Ｐ２に比べて、より高い前記被コーティング面に対する剥離強度、より高い硬化時の破断点伸び率、又はより低いガラス転移温度のうちのいずれか一つを有するポリマーＰ３を更に含む、実施形態１又は２に記載のコーティング。
［実施形態４］
ポリマーＰ２及び／又はポリマーＰ３が、前記被コーティング面で２０Ｎ／２５ｍｍ〜２５Ｎ／２５ｍｍの剥離強度（ＡＳＴＭ Ｄ１０００）を有する接着ポリマーから選択される、実施形態１〜３のいずれか一項に記載のコーティング。
［実施形態５］
ポリマーＰ２及び／又はポリマーＰ３が、２００％〜１０００％の破断点伸び率を有するエラストマー性ポリマーから選択される、実施形態１〜４のいずれか一項に記載のコーティング。
［実施形態６］
ポリマーＰ２及び／又はポリマーＰ３が、１０℃未満のガラス転移温度を有する、実施形態１〜５のいずれか一項に記載のコーティング。
［実施形態７］
ポリマーＰ２及び／又はポリマーＰ３が、
ポリエステル、ポリウレタン−アクリレート（ＰＵＡ）、ポリアクリレート、ポリビニルアルコール、ポリ酢酸ビニル、及びアクリル酸変性ポリオレフィン、からなる群から選択される、実施形態１〜６のいずれか一項に記載のコーティング。
［実施形態８］
前記コーティングが、５０重量％〜９０重量％のポリウレタンと、１０重量％〜５０重量％のポリマーＰ２と、を含む、実施形態７に記載のコーティング。
［実施形態９］
前記コーティングが、６０重量％〜９０重量％のポリウレタンと、５重量％〜２０重量％のポリマーＰ２と、５重量％〜２０重量％のポリマーＰ３と、を含む、実施形態７に記載のコーティング。
［実施形態１０］
前記テクスチャ化された表面が、１μｍ〜５μｍの二乗平均平方根（ＲＭＳ）表面粗さを有する、実施形態１〜９のいずれか一項に記載のコーティング。
［実施形態１１］
前記テクスチャ化された表面が、前記硬化したポリマーブレンドの表面上のひびわれを含む、実施形態１〜１０のいずれか一項に記載のコーティング。
［実施形態１２］
前記ポリマーブレンドのガラス転移温度が、３０℃超である、実施形態１〜１１のいずれか一項に記載のコーティング。
［実施形態１３］
前記ポリマーブレンドが、前記ポリマーブレンドを含有する水性分散物を乾燥させることによって硬化され、前記水性分散物が、３０℃以下の最低造膜温度を有する、実施形態１〜１１のいずれか一項に記載のコーティング。
［実施形態１４］
前記コーティングと前記表面との間に配置されたプライマー層を更に含む、実施形態１〜１３のいずれか一項に記載のコーティング。
［実施形態１５］
前記プライマー層が、前記表面への前記コーティングの接着力を減少させるための剥離コーティングを含む、実施形態１４に記載のコーティング。
［実施形態１６］
前記剥離コーティングが、界面活性剤を含む、実施形態１５に記載のコーティング。
［実施形態１７］
前記プライマー層が、前記表面への前記コーティングの接着力を高めるための接着促進剤を含む、実施形態１４に記載のコーティング。
［実施形態１８］
前記プライマーが、フッ素化化合物、アクリルポリマー、ポリウレタン、ポリウレタンアクリレート、シリコーン化合物、シリコーン変性ポリマー、パラフィンワックス、ポリプロピレンワックス、ポリエチレンワックス、及びこれらの混合物のうち少なくとも１つを含む、実施形態１４〜１７のいずれか一項に記載のコーティング。
［実施形態１９］
低い界面エネルギーの添加剤を更に含む、実施形態１〜１８のいずれか一項に記載のコーティング。
［実施形態２０］
実施形態１〜１９のいずれか一項に記載のコーティングでコーティングされた物品。
［実施形態２１］
コーティング組成物であって、
主成分としてのポリウレタンと少なくとも１つの他のポリマーＰ２とを含む水性ポリマー分散物であって、前記ポリマーＰ２が、前記ポリウレタンに比べて、
より高い被コーティング面に対する剥離強度と、
より高い硬化時の破断点伸び率と、
より低いガラス転移温度と、
を有する、水性ポリマー分散物を含み、
前記ポリマー分散物は、テクスチャ化された表面を有する可剥性及び柔軟性のある層を形成するように硬化可能である、コーティング組成物。
［実施形態２２］
前記組成物が、前記硬化したポリマーブレンドの前記表面上に突出部を形成するための粒子状添加物を含まない、実施形態２１に記載のコーティング組成物。
［実施形態２３］
ポリマーＰ３を更に含み、前記ポリマーＰ３がポリマーＰ２より低いガラス転移温度を有する、実施形態２１又は２２に記載のコーティング組成物。
［実施形態２４］
ポリマーＰ２及び／又はポリマーＰ３が、
ポリエステル、ポリウレタン−アクリレート（ＰＵＡ）、ポリアクリレート、ポリビニルアルコール、ポリ酢酸ビニル、アクリル酸変性ポリオレフィン、からなる群から選択される、実施形態２１〜２３のいずれか一項に記載のコーティング組成物。
［実施形態２５］
前記組成物の前記ポリマー含有量は、５０重量％〜９０重量％のポリウレタンと、１０重量％〜５０重量％のポリマーＰ２と、を含む、実施形態２４に記載のコーティング組成物。
［実施形態２６］
前記組成物の前記ポリマー内容物は、６０重量％〜９０重量％のポリウレタンと、５重量％〜２０重量％のポリマーＰ２と、５重量％〜２０重量％のポリマーＰ３と、を含む、実施形態２４に記載のコーティング組成物。
［実施形態２７］
前記水性ポリマー分散物が、３０℃以上の最低造膜温度（ＭＦＦＴ）を有する、実施形態２１〜２６のいずれか一項に記載のコーティング組成物。
［実施形態２８］
前記ポリマーブレンドのガラス転移温度を上げるための合体剤を更に含む、実施形態２１〜２７のいずれか一項に記載のコーティング組成物。
［実施形態２９］
前記合体剤が、ブトキシジグリコール、ブチルグリコール、グリコールエチルエーテル及びＤＥＧエチルエーテル（エチルエーテル、アルキレングリコールエーテル例えばエチレングリコールモノメチルエーテル、エチレングリコールモノヘキシルエーテル、エチレングリコールモノエチルエーテル、エチレングリコールモノ−ｎ−ブチルエーテル、ジエチレングリコールモノメチルエーテル、ジエチレングリコールモノ−ｎ−ブチルエーテル、プロピレングリコールモノメチルエーテル、ジプロピレングリコールモノメチルエーテル、トリプロピレングリコールモノメチルエーテル、エチレングリコールモノイソブチルエーテル、ジエチレングリコールモノイソブチルエーテル、プロピレングリコールモノイソブチルエーテル、エチレングリコールモノフェニルエーテル、プロピレングリコールモノフェニルエーテル、エチレングリコールモノメチルエーテルアセテート、及びこれらの混合物からなる群から選択される、実施形態２８に記載のコーティング組成物。
［実施形態３０］
硬化剤を更に含む、実施形態２１〜２９のいずれか一項に記載のコーティング組成物。
［実施形態３１］
前記硬化剤が、イソシアネート化合物、アジリジン及びカルボジイミド化合物から選択される、実施形態３０に記載のコーティング組成物。
［実施形態３２］
低い界面エネルギーの添加剤を更に含む、実施形態２１〜２９のいずれか一項に記載のコーティング組成物。
［実施形態３３］
表面をコーティングする方法であって、
主成分としてのポリウレタンと少なくとも１つの他のポリマーＰ２とを含む水性ポリマー分散物であって、前記ポリマーＰ２が、前記ポリウレタンに比べて、
より高い前記被コーティング面に対する剥離強度と、
より高い硬化時の破断点伸び率と、
より低いガラス転移温度と、
を有する、水性ポリマー分散物を含む、コーティング組成物を提供する工程であって、
前記ポリマー分散物は、テクスチャ化された表面を有する可剥性及び柔軟性のある層を形成するように硬化可能である、工程と、
前記コーティング組成物を前記被コーティング面上に適用する工程と、
前記コーティング組成物を硬化させて、テクスチャ化された表面を有する可剥性及び柔軟性のある層を形成する工程と、
を含む方法。
［実施形態３４］
前記組成物が、前記ポリマーブレンドのガラス転移温度を下回る周囲温度で前記組成物を乾燥することによって硬化される、実施形態３３に記載の方法。
［実施形態３５］
前記ポリマーブレンドのガラス転移温度が３０℃超である、実施形態３４に記載の方法。
［実施形態３６］
前記コーティング組成物の適用に先立って、前記被コーティング面にプライマー層を適用する工程を更に含む、実施形態３３〜３５のいずれか一項に記載の方法。
［実施形態３７］
前記プライマー層が、前記表面への前記コーティング組成物の接着力を減少させるための剥離コーティングを含む、実施形態３６に記載のコーティング。
［実施形態３８］
前記剥離コーティングが、界面活性剤を含む、実施形態３７に記載のコーティング。
［実施形態３９］
前記プライマー層が、前記表面への前記コーティングの接着力を高めるための接着促進剤を含む、実施形態３６に記載のコーティング。
［実施形態４０］
前記プライマーが、フッ素化化合物、アクリルポリマー、ポリウレタン、ポリウレタンアクリレート、シリコーン化合物、シリコーン変性ポリマー、パラフィンワックス、ポリプロピレンワックス、ポリエチレンワックス、及びこれらの混合物のうち少なくとも１つを含む、実施形態３６〜３９のいずれか一項に記載の方法。
【手続補正２】
【補正対象書類名】特許請求の範囲
【補正対象項目名】全文
【補正方法】変更
【補正の内容】
【特許請求の範囲】
【請求項１】
表面に対するコーティングであって、
主成分としてのポリウレタンと、
ポリウレタンに比べて、
より高い被コーティング面に対する剥離強度と、
より高い硬化時の破断点伸び率と、
より低いガラス転移温度と、
を有する少なくとも１つの他のポリマーＰ２と、
のポリマーブレンドを含み、
前記ポリマーブレンドは、テクスチャ化された表面を有する可剥性及び柔軟性のある層を形成するように硬化された、コーティング。
【請求項２】
前記ポリマーブレンドが、３０μｍより大きな粒子状添加物を含まない、請求項１に記載のコーティング。
【請求項３】
前記ポリマーブレンドが、前記ポリマーブレンドを含有する水性分散物を乾燥させることによって硬化され、前記水性分散物が、３０℃以下の最低造膜温度を有する、請求項１又は２に記載のコーティング。